(57)【特許請求の範囲】
【請求項１】
重合性の不飽和二重結合を有するノニオン系界面活性剤と重合性不飽和二重結合の複数を結合含有する架橋剤とを少なくとも含んでなる重合成分を重合せしめて得られる重合体からなることを特徴とするコンタクトレンズ用洗浄材。
【請求項２】
前記ノニオン系界面活性剤が、その分子中にポリオキシエチレン鎖構造を有している請求項１に記載のコンタクトレンズ用洗浄材。
【請求項３】
前記ノニオン系界面活性剤が、前記重合成分中、少なくとも５重量％以上の割合において含有されている請求項１又は請求項２に記載のコンタクトレンズ用洗浄材。
【請求項４】
前記架橋剤が、前記重合成分中、０．０１〜５重量％の割合において含有されている請求項１乃至請求項３の何れかに記載のコンタクトレンズ用洗浄材。
【請求項５】
さらに、補強材を含有してなる請求項１乃至請求項４の何れかに記載のコンタクトレンズ用洗浄材。
【請求項６】
前記重合成分が、更に、重合性の不飽和二重結合を有する殺菌剤を含有している請求項１乃至請求項５の何れかに記載のコンタクトレンズ用洗浄材。
【請求項７】
前記殺菌剤が、重合性の不飽和二重結合を有する第４級アンモニウム化合物である請求項６に記載のコンタクトレンズ用洗浄材。
【請求項８】
前記殺菌剤が、前記重合成分中、０．０１〜１０重量％の割合において含有されてなる請求項６又は請求項７に記載のコンタクトレンズ用洗浄材。
【請求項９】
前記重合成分が、更に、重合性の不飽和二重結合を有する親水性モノマーを含有している請求項１乃至請求項８の何れかに記載のコンタクトレンズ用洗浄材。
【請求項１０】
前記重合成分を溶媒に溶解せしめて、溶液重合してなる請求項１乃至請求項９の何れかに記載のコンタクトレンズ用洗浄材。
【請求項１１】
含水率が、１０％〜９０％である請求項１乃至請求項１０の何れかに記載のコンタクトレンズ用洗浄材。
【請求項１２】
前記重合体が、含水ゲル状態とされている請求項１乃至請求項１１の何れかに記載のコンタクトレンズ用洗浄材。
【発明の詳細な説明】
【０００１】
【技術分野】
本発明は、コンタクトレンズ用洗浄材に係り、特に、簡便に、且つ強力にコンタクトレンズを洗浄し得ると共に、携帯性に優れているコンタクトレンズ用洗浄材に関するものである。
【０００２】
【背景技術】
従来から、コンタクトレンズの使用によって該レンズに付着した汚れを除去するために、各種の洗浄剤や洗浄装置が提案され、それらを、単独で、或いは組み合わせて使用することにより、コンタクトレンズの洗浄が行なわれている。
【０００３】
例えば、洗浄剤を用いてコンタクトレンズを洗浄する場合には、通常、先ず、洗浄剤（液剤）を用いてコンタクトレンズを擦り洗いする等して汚れを落とし、次いで、リンス液（保存液と兼用の場合もある）を用いてコンタクトレンズを濯ぐという工程が採用されるのであるが、その場合、少なくとも洗浄剤とリンス液という２種類の液剤が必要となり、得てして、そのような液剤は嵩張るものであるところから、携帯性が悪くなり、不便であるという問題が生じる。
【０００４】
また、最近では、洗浄剤、保存剤及び消毒剤等の諸機能
（効果）を兼ねた、所謂オールインワンタイプのコンタクトレンズ用の液剤なるものが、市販されている。しかしながら、かかるオールインワンタイプの液剤にあっては、洗浄剤、保存剤、或いは消毒剤等を、別々に持ち運ぶ必要がなく、１種類の液剤のみを携帯すればよいという点で優れているものの、一般に、そのような液剤は、様々な機能を兼ね備えているが故に、洗浄力が弱くなり易く、しかも、洗浄処理に長い時間を必要とする等の、不便な問題を抱えているのである。
【０００５】
さらに、コンタクトレンズを洗浄するために、洗浄装置を用いる場合には、通常、そのような洗浄装置は嵩張るものであるところから、携帯性が非常に悪く、不便であり、しかも、それらの装置の多くは、それを駆動させるための電源を必要とするところから、適切な電源の確保という点でも、問題を有していたのである。
【０００６】
このように、従来においては、コンタクトレンズを洗浄するに際して、洗浄剤や洗浄装置、或いはそれらを組み合わせたものが採用されていたのであるが、何れにしても、洗浄力や携帯性において少なからぬ問題を有しているのであり、それ故に、コンタクトレンズの洗浄を簡便に行ない得ると共に、強力な洗浄力と優れた携帯性を有する、新規なコンタクトレンズ用洗浄用品の開発が、望まれているのである。
【０００７】
【発明が解決しようとする課題】
ここにおいて、本発明は、かかる事情を背景にして為されたものであって、その課題とするところは、コンタクトレンズを簡便に洗浄し得ると共に、洗浄力が強力であり、しかも携帯性に優れた、所定の形状を呈する固形のコンタクトレンズ用洗浄材を提供することにある。
【０００８】
【課題を解決するための手段】
そして、本発明は、かくの如き課題の解決のために、重合性の不飽和二重結合を有するノニオン系界面活性剤と重合性不飽和二重結合の複数を結合含有する架橋剤とを少なくとも含んでなる重合成分を重合せしめて得られる重合体からなるコンタクトレンズ用洗浄材を、その要旨とするものである。
【０００９】
すなわち、このような本発明に従うコンタクトレンズ用洗浄材にあっては、それを与える重合体の構成成分として、ノニオン系界面活性剤の単位を結合含有してなるところから、それを用いてコンタクトレンズを洗浄する際に、優れた洗浄効果が有利に発揮され得ることとなるのである。また、本発明に従うコンタクトレンズ用洗浄材は、含水ゲル状として提供され、それをそのまま用いてコンタクトレンズを洗浄することが出来るものであるところから、非常に簡便にコンタクトレンズを洗浄することが出来るだけでなく、従来の液状の洗浄剤や洗浄装置の如く、嵩張ったりすることがなく、また、特別に電源等を必要としたりすることもないところから、携帯性にも著しく優れているのである。
【００１０】
なお、かかる本発明に従うコンタクトレンズ用洗浄材の好ましい態様の一つによれば、前記ノニオン系界面活性剤は、その分子中にポリオキシエチレン鎖構造を有するものが用いられることとなる。
【００１１】
そして、この本発明に従うコンタクトレンズ用洗浄材にあっては、その洗浄効果をより充分に発揮させるべく、前記ノニオン系界面活性剤は、一般に、前記重合成分中、少なくとも５重量％以上の割合において含有されていることが、好ましいのである。
【００１２】
また、本発明に従うコンタクトレンズ用洗浄材の別の好ましい態様によれば、前記架橋剤は、一般に、前記重合成分中、０．０１〜５重量％の割合において含有されていることが好ましい。
【００１３】
さらに、この本発明に従うコンタクトレンズ用洗浄材にあっては、補強材を更に含有してなるものが、有利に用いられることとなる。
【００１４】
加えて、本発明に従うコンタクトレンズ用洗浄材の好ましい態様の他の一つによれば、前記重合成分には、更に、重合性の不飽和二重結合を有する殺菌剤が含有せしめられ、その重合によって洗浄材中に結合含有せしめられる殺菌剤成分により、優れた殺菌効果が発揮されることとなる。しかも、そのような本発明において用いられる殺菌剤は、前記ノニオン系界面活性剤や架橋剤と重合せしめられて、得られるコンタクトレンズ用洗浄材中に化学的に結合せしめられることによって、洗浄材から溶出することがないという特徴を発揮する。従って、コンタクトレンズ用洗浄材に単に殺菌剤を含有せしめた場合に惹起される、溶出した殺菌剤がコンタクトレンズの表面に結合したり、コンタクトレンズ中に含浸して蓄積されたりして、眼に悪影響を及ぼす虞を生じる等の問題が、全く回避されることとなるのである。
【００１５】
なお、上述の如き殺菌剤は、重合性の不飽和二重結合を有する第４級アンモニウム化合物であることが好ましい。
【００１６】
そして、本発明に従うコンタクトレンズ用洗浄材にあっては、前記殺菌剤が、前記重合成分中、一般に、０．０１〜１０重量％の割合において含有せしめられて、その有効な殺菌効果が発現せしめられることとなる。
【００１７】
また、本発明に従うコンタクトレンズ用洗浄材の更に他の好ましい態様によれば、重合成分には、親水性モノマーが含有せしめられ、それによって、得られるコンタクトレンズ用洗浄材が、適度な強度を有するようになる。
【００１８】
更には、本発明に従うコンタクトレンズ用洗浄材にあっては、前記重合成分の相溶性や重合性を増すために、適当な溶媒を用いて、該重合成分を溶解せしめた状態下において、溶液重合することが好ましい。
【００１９】
特に、本発明に従うコンタクトレンズ用洗浄材は、１０％〜９０％の含水率において、水分を含有し得るものであることが好ましいのである。そして、そのようなコンタクトレンズ用洗浄材に所定量の水分が含有せしめられて、含水ゲル状態とされることにより、本発明に従うコンタクトレンズ用洗浄材を用いて、コンタクトレンズを洗浄する際に、かかる洗浄材が適度な柔軟性を有して、レンズを洗い易くなると共に、ノニオン系界面活性剤によって洗浄された汚れを、コンタクトレンズ用洗浄材に含有せしめられている水分によって効果的に吸収することが出来、以てコンタクトレンズの汚れを効果的に洗浄、除去することが出来るのである。また、そのようにコンタクトレンズ用洗浄材が、水を含有していることにより、コンタクトレンズを洗浄する際に、レンズを傷つける虞も無くなるのである。
【００２０】
【発明の実施の形態】
ところで、本発明に従うコンタクトレンズ用洗浄材は、所定の重合成分を重合せしめて得られる重合体からなるものであって、有利には、水分の含浸によって含水ゲル状を呈し得るものであるが、そのような重合体を与える重合成分は、重合性の不飽和二重結合を有するノニオン系界面活性剤（以下、重合性ノニオン系界面活性剤という）と重合性不飽和二重結合の複数を結合含有する架橋剤（以下、架橋剤という）とを、必須の成分として含むものである。
【００２１】
そして、かかる重合成分における必須の成分の一つたる、重合性ノニオン系界面活性剤は、（メタ）アクリロイル基、ビニル基、アリル基、ビニルフェニル基等の、重合性の不飽和二重結合を有するノニオン系界面活性剤であって、重合可能であれば、如何なるものも用いられ得るものである。なお、ここで言うところの「・・・（メタ）アクリロイル・・・」とは、「・・・アクリロイル・・・」及び「・・・メタクリロイル・・・」の二つの化合物を総称するものとし、以下において用いられる「（メタ）アクリル酸・・・」や「・・・（メタ）アクリレート」、「・・・（メタ）アクリルアミド」等についても、同様の意味を有するものとする。
【００２２】
そして、そのような重合性ノニオン系界面活性剤は、例えば、水酸基を有するノニオン系界面活性剤と重合性の不飽和二重結合を有する酸クロライドとを反応せしめることによって、容易に合成することが出来るものである。具体的には、前記重合性ノニオン系界面活性剤は、脱塩化水素用の塩基性化合物を用いて、水酸基を有するノニオン系界面活性剤と重合性の不飽和二重結合を有する酸クロライド化合物とを、反応を阻害することのない適当な溶媒中において脱塩化水素反応させることにより、合成することが出来るのである。なお、ここで用いる酸クロライドの例としては、（メタ）アクリル酸クロライド等を挙げることが出来、また、前記脱塩化水素用の塩基性化合物の例としては、トリエチルアミン等を挙げることが出来る。更に、そのような脱塩化水素反応を阻害しない適当な溶媒の例としては、テトラヒドロフラン、ジクロロメタン等を挙げることが出来るのである。
【００２３】
また、重合性ノニオン界面活性剤を合成する別の方法として、適当な溶媒に溶解せしめた水酸基を有するノニオン系界面活性剤と金属ナトリウムとを反応せしめて、ナトリウムアルコキシド化合物を得て、この得られたナトリウムアルコキシド化合物に、更に重合性の不飽和二重結合を有するハロゲン化合物を反応させることにより合成する方法を挙げることが出来る。なお、ここで用いる適当な溶媒には、水酸基や窒素原子を含有せず、金属ナトリウムやハロゲン化物と反応して、目的とする反応を阻害することがない溶媒が適宜に選択されるのであるが、具体例としてはテトラヒドロフラン等が挙げられる。また、前記重合性の二重結合を有するハロゲン化合物の具体例としては、ｐ−クロルメチルスチレンやアリルクロライド等を挙げることが出来る。
【００２４】
なお、前記重合性ノニオン界面活性剤を合成する方法において用いられる水酸基を有するノニオン系界面活性剤の具体例としては、以下のものを挙げることが出来る。
【００２５】
すなわち、水酸基を有するノニオン系界面活性剤としては、モノステアリン酸ＰＯＥ（５）グリセリル、モノステアリン酸ＰＯＥ（１５）グリセリル、モノオレイン酸ＰＯＥ（５）グリセリル、モノオレイン酸ＰＯＥ（１５）グリセリル等の、ポリオキシエチレングリセリン脂肪酸エステル類；モノステアリン酸ジグリセリル、モノオレイン酸ジグリセリル、ジオレイン酸ジグリセリル、モノイソステアリン酸ジグリセリル、モノステアリン酸テトラグリセリル、モノオレイン酸テトラグリセリル、トリステアリン酸テトラグリセリル、ペンタステアリン酸テトラグリセリル、ペンタオレイン酸テトラグリセリル、モノラウリン酸ヘキサグリセリル、モノミリスチン酸ヘキサグリセリル、モノステアリン酸ヘキサグリセリル、モノオレイン酸ヘキサグリセリル、トリステアリン酸ヘキサグリセリル、ペンタステアリン酸ヘキサグリセリル、ペンタオレイン酸ヘキサグリセリル、ポリリシノール酸ヘキサグリセリル、モノラウリン酸デカグリセリル、モノミリスチン酸デカグリセリル、モノステアリン酸デカグリセリル、モノオレイン酸デカグリセリル、モノリノール酸デカグリセリル、モノイソステアリン酸デカグリセリル、ジステアリン酸デカグリセリル、ジイソステアリン酸デカグリセリル、トリステアリン酸デカグリセリル、トリオレイン酸デカグリセリル、ペンタステアリン酸デカグリセリル、ペンタオレイン酸デカグリセリル、ペンタイソステアリン酸デカグリセリル、ヘプタステアリン酸デカグリセリル、ヘプタオレイン酸デカグリセリル、デカステアリン酸デカグリセリル、デカオレイン酸デカグリセリル、デカイソステアリン酸デカグリセリル等の、ポリグリセリン脂肪酸エステル類；モノラウリン酸ソルビタン、モノパルミチン酸ソルビタン、モノステアリン酸ソルビタン、セスキステアリン酸ソルビタン、トリステアリン酸ソルビタン、モノオレイン酸ソルビタン、セスキオレイン酸ソルビタン、トリオレイン酸ソルビタン、モノイソステアリン酸ソルビタン、セスキイソステアリン酸ソルビタン等の、ソルビタン脂肪酸エステル類；モノヤシ油脂肪酸ＰＯＥ（２０）ソルビタン、モノパルミチン酸ＰＯＥ（２０）ソルビタン、モノステアリン酸ＰＯＥ（２０）ソルビタン、トリステアリン酸ＰＯＥ（２０）ソルビタン、モノステアリン酸ＰＯＥ（６）ソルビタン、モノオレイン酸ＰＯＥ（２０）ソルビタン、トリオレイン酸ＰＯＥ（２０）ソルビタン、モノオレイン酸ＰＯＥ（６）ソルビタン、モノイソステアリン酸ＰＯＥ（２０）ソルビタン等の、ポリオキシエチレンソルビタン脂肪酸エステル類；モノラウリン酸ＰＯＥ（６）ソルビット、ヘキサステアリン酸ＰＯＥ（６）ソルビット、テトラステアリン酸ＰＯＥ（６０）ソルビット、テトラオレイン酸ＰＯＥ（６）ソルビット、テトラオレイン酸ＰＯＥ（３０）ソルビット、テトラオレイン酸ＰＯＥ（４０）ソルビット、テトラオレイン酸ＰＯＥ（６０）ソルビット等の、ポリオキシエチレンソルビット脂肪酸エステル；ＰＯＥノニルフェニルホルムアルデヒド縮合物等の、ポリオキシエチレンアルキルフェニルホルムアルデヒド縮合物類；ＰＯＥ（３）ヒマシ油、ＰＯＥ（１０）ヒマシ油、ＰＯＥ（２０）ヒマシ油、ＰＯＥ（４０）ヒマシ油、ＰＯＥ（５０）ヒマシ油、ＰＯＥ（６０）ヒマシ油等の、ポリオキシエチレンヒマシ油類；ＰＯＥ（５）硬化ヒマシ油、ＰＯＥ（１０）硬化ヒマシ油、ＰＯＥ（２０）硬化ヒマシ油、ＰＯＥ（３０）硬化ヒマシ油、ＰＯＥ（４０）硬化ヒマシ油、ＰＯＥ（５０）硬化ヒマシ油、ＰＯＥ（６０）硬化ヒマシ油、ＰＯＥ（８０）硬化ヒマシ油、ＰＯＥ（１００）硬化ヒマシ油等の、ポリオキシエチレン硬化ヒマシ油類；ＰＯＥ（５）フィトステロール、ＰＯＥ（１０）フィトステロール、ＰＯＥ（２０）フィトステロール、ＰＯＥ（３０）フィトステロール等の、ポリオキシエチレンステロール類；ＰＯＥ（２５）フィトスタノール、ＰＯＥ（３０）コレスタノール等の、ポリオキシエチレン水素添加ステロール類；モノラウリン酸ポリエチレングリコール（１０ＥＯ）、モノステアリン酸ポリエチレングリコール（１ＥＯ）、モノステアリン酸ポリエチレングリコール（２ＥＯ）、モノステアリン酸ポリエチレングリコール（４ＥＯ）、モノステアリン酸ポリエチレングリコール（１０ＥＯ）、モノステアリン酸ポリエチレングリコール（２５ＥＯ）、モノステアリン酸ポリエチレングリコール（４０ＥＯ）、モノステアリン酸ポリエチレングリコール（４５ＥＯ）、モノステアリン酸ポリエチレングリコール（５５ＥＯ）、モノオレイン酸ポリエチレングリコール（２ＥＯ）、モノオレイン酸ポリエチレングリコール（６ＥＯ）、モノオレイン酸ポリエチレングリコール（１０ＥＯ）、モノステアリン酸エチレングリコール、ジステアリン酸エチレングリコール、ステアリン酸ジエチレングリコール、ジステアリン酸ポリエチレングリコール、ジイソステアリン酸ポリエチレングリコール等の、ポリエチレングリコール脂肪酸エステル類；ＰＯＥ（２）ラウリルエーテル、ＰＯＥ（４．２）ラウリルエーテル、ＰＯＥ（９）ラウリルエーテル、ＰＯＥ（２１）ラウリルエーテル、ＰＯＥ（２５）ラウリルエーテル、ＰＯＥ（２）セチルエーテル、ＰＯＥ（５．５）セチルエーテル、ＰＯＥ（７）セチルエーテル、ＰＯＥ（１０）セチルエーテル、ＰＯＥ（１５）セチルエーテル、ＰＯＥ（２０）セチルエーテル、ＰＯＥ（２３）セチルエーテル、ＰＯＥ（２５）セチルエーテル、ＰＯＥ（３０）セチルエーテル、ＰＯＥ（４０）セチルエーテル、ＰＯＥ（２）ステアリルエーテル、ＰＯＥ（４）ステアリルエーテル、ＰＯＥ（２０）ステアリルエーテル、ＰＯＥ（２）オレイルエーテル、ＰＯＥ（７）オレイルエーテル、ＰＯＥ（１０）オレイルエーテル、ＰＯＥ（１５）オレイルエーテル、ＰＯＥ（２０）オレイルエーテル、ＰＯＥ（５０）オレイルエーテル、ＰＯＥ（５）ベヘニルエーテル、ＰＯＥ（１０）ベヘニルエーテル、ＰＯＥ（２０）ベヘニルエーテル、ＰＯＥ（３０）ベヘニルエーテル、ＰＯＥ（２）合成アルキルエーテル、ＰＯＥ（４）合成アルキルエーテル、ＰＯＥ（１０）合成アルキルエーテル、ＰＯＥ（３）２級アルキルエーテル、ＰＯＥ（５）２級アルキルエーテル、ＰＯＥ（７）２級アルキルエーテル、ＰＯＥ（９）２級アルキルエーテル、ＰＯＥ（１２）２級アルキルエーテル等の、ポリオキシエチレンアルキルエーテル類；ＰＯＥ（１）ＰＯＰ（４）セチルエーテル、ＰＯＥ（１０）ＰＯＰ（４）セチルエーテル、ＰＯＥ（２０）ＰＯＰ（４）セチルエーテル、ＰＯＥ（１）ＰＯＰ（８）セチルエーテル、ＰＯＥ（２０）ＰＯＰ（８）セチルエーテル、ＰＯＥ（１２）ＰＯＰ（６）デシルテトラデシルエーテル、ＰＯＥ（２０）ＰＯＰ（６）デシルテトラデシルエーテル、ＰＯＥ（３０）ＰＯＰ（６）デシルテトラデシルエーテル、酢酸ＰＯＥ（３）ＰＯＰ（１）セチルエーテル、酢酸ＰＯＥ（３）ＰＯＰ（１）イソセチルエーテル等の、ポリオキシエチレンポリオキシプロピレンアルキルエーテル類；ＰＯＥ（２）ノニルフェニルエーテル、ＰＯＥ（５）ノニルフェニルエーテル、ＰＯＥ（７．５）ノニルフェニルエーテル、ＰＯＥ（１０）ノニルフェニルエーテル、ＰＯＥ（１５）ノニルフェニルエーテル、ＰＯＥ（１８）ノニルフェニルエーテル、ＰＯＥ（２０）ノニルフェニルエーテル、ＰＯＥ（３）オクチルフェニルエーテル、ＰＯＥ（１０）オクチルフェニルエーテル、ＰＯＥ（３０）オクチルフェニルエーテル等の、ポリオキシエチレンアルキルフェニルエーテル類；ＰＯＥラノリン；ＰＯＥ（５）ラノリンアルコール、ＰＯＥ（１０）ラノリンアルコール、ＰＯＥ（２０）ラノリンアルコール、ＰＯＥ（４０）ラノリンアルコール等の、ポリオキシエチレンラノリンアルコール類；ＰＯＥ（６）ソルビットミツロウ、ＰＯＥ（２０）ソルビットミツロウ等の、ポリオキシエチレンミツロウ誘導体；ＰＯＥ（５）ステアリルアミン、ＰＯＥ（１０）ステアリルアミン、ＰＯＥ（１５）ステアリルアミン、ＰＯＥ（５）オレイルアミン、ＰＯＥ（１５）オレイルアミン、ＰＯＥ（８）ステアリルプロピレンジアミン等の、ポリオキシエチレンアルキルアミン類；ＰＯＥ（４）ステアリン酸アミド、ＰＯＥ（１５）ステアリン酸アミド、ＰＯＥ（５）オレイン酸アミド等の、ポリオキシエチレン脂肪酸アミド類等を挙げることが出来るのであり、中でも、好ましくはポリオキシエチレン鎖構造を含有しているものが採用される。但し、上記において、ＰＯＥは、ポリオキシエチレンを意味し、ＰＯＰは、ポリオキシプロピレンを意味するものとする。
【００２６】
なお、かかる重合性ノニオン系界面活性剤の使用量は、一般には、重合成分中において、少なくとも５重量％以上とされ、好ましくは２０〜９９．９重量％、より好ましくは５０〜９９．５重量％とされる。けだし、かかる重合性ノニオン系界面活性剤の使用量が、５重量％よりも少ない場合には、洗浄効果が充分に得られ難くなるからである。
【００２７】
また、前記重合成分の内、もう一つの必須成分である架橋剤は、前記重合性ノニオン系界面活性剤、或いは後述するその他の不飽和モノマーと共重合せしめられることにより、得られるコンタクトレンズ用洗浄材に架橋構造を有利に導入するものである。そして、そのように、コンタクトレンズ用洗浄材中に架橋構造が導入、形成されることにより、コンタクトレンズ用洗浄材が水に不溶性となり、機械的特性が向上せしめられることに加えて、形状安定性、耐久性が有利に向上せしめられるのである。そして、そのような架橋剤としては、（メタ）アクリロイル基、ビニル基、アリル基、ビニルフェニル基等の、重合性の不飽和二重結合基の複数（少なくとも２個）を結合含有するものであれば、従来から公知の各種の架橋剤を適宜に用いることが出来る。
【００２８】
例えば、上記架橋剤の具体例としては、エチレングリコールジ（メタ）アクリレート、ジエチレングリコールジ（メタ）アクリレート、トリエチレングリコールジ（メタ）アクリレート、プロピレングリコールジ（メタ）アクリレート、ジプロピレングリコールジ（メタ）アクリレート、アリル（メタ）アクリレート、ビニル（メタ）アクリレート、トリメチロールプロパントリ（メタ）アクリレート、メタクリロイルオキシエチルアクリレート、ジビニルベンゼン、ジアリルフタレート、アジピン酸ジアリル、トリアリルイソシアヌレート、α−メチレン−Ｎ−ビニルピロリドン、４−ビニルベンジル（メタ）アクリレート、３−ビニルベンジル（メタ）アクリレート、２，２−ビス［ｐ−（メタ）アクリロイルオキシフェニル］ヘキサフルオロプロパン、２，２−ビス［ｍ−（メタ）アクリロイルオキシフェニル］ヘキサフルオロプロパン、２，２−ビス［ｏ−（メタ）アクリロイルオキシフェニル］ヘキサフルオロプロパン、２，２−ビス［ｐ−（メタ）アクリロイルオキシフェニル］プロパン、２，２−ビス［ｍ−（メタ）アクリロイルオキシフェニル］プロパン、２，２−ビス［ｏ−（メタ）アクリロイルオキシフェニル］プロパン、１，４−ビス［２−（メタ）アクリロイルオキシヘキサフルオロイソプロピル］ベンゼン、１，３−ビス［２−（メタ）アクリロイルオキシヘキサフルオロイソプロピル］ベンゼン、１，２−ビス［２−（メタ）アクリロイルオキシヘキサフルオロイソプロピル］ベンゼン、１，４−ビス［２−（メタ）アクリロイルオキシイソプロピル］ベンゼン、１，３−ビス［２−（メタ）アクリロイルオキシイソプロピル］ベンゼン、１，２−ビス［２−（メタ）アクリロイルオキシイソプロピル］ベンゼン等を挙げることが出来るが、中でも、その分子中にポリオキシエチレン鎖構造を含有するものを用いることが好ましい。
【００２９】
なお、この架橋剤の使用量は、前記重合成分中、一般に、０．０１重量％〜５重量％とされ、好ましくは０．１重量％〜３重量％とされる。けだし、かかる使用量が０．０１重量％より少ない場合には、架橋剤を使用する効果が充分に得られないからであり、またかかる使用量が５重量％より多い場合には、得られるコンタクトレンズ用洗浄材が脆くなり、使用上好ましくなくなるからである。
【００３０】
そして、前記重合成分には、本発明の作用・効果が得られる範囲内において、前記重合性ノニオン系界面活性剤及び架橋剤に加えて、更に、それらと共重合可能である、その他の不飽和モノマーを添加して、共重合せしめても、何等差支えない。
【００３１】
より具体的には、例えば、得られるコンタクトレンズ用洗浄材に殺菌作用を付与せしめるために、その他の不飽和モノマーとして、（メタ）アクリロイル基、ビニル基、アリル基、ビニルフェニル基等の、重合性の不飽和二重結合基を有する殺菌剤（以下、重合性殺菌剤という）を用いることが出来る。そして、かかる重合性殺菌剤としては、上記した重合成分中の必須の成分と共重合され得るものであれば、如何なるものも採用されるのであるが、中でも、重合性不飽和二重結合を有する４級アンモニウム塩（以下、重合性４級アンモニウム塩という）を用いることが好ましい。なお、そのような重合性４級アンモニウム塩は、前記重合性ノニオン系界面活性剤を合成する場合と同様にして、即ち水酸基を有する４級アンモニウム塩を、重合性の不飽和二重結合を有する酸クロライドと反応せしめたり、重合性の不飽和二重結合を有するアミノ化合物を、アルキルクロライドと反応せしめたりすることにより、合成することが出来る。より具体的には、重合性の不飽和二重結合を有するアミノ化合物を、アルキルクロライドと反応せしめて合成する方法の一例として、例えば、下記化１に示されるように、ジメチルアミノエチル（メタ）アクリレートをアルキルクロライドと反応せしめることによって合成する方法を挙げることが出来る。
【００３２】
【化１】
0003989054.tif 000002
［但し、Ｒ1 は、水素原子又はメチル基を表わし、Ｒ2 は、一般に、炭素数１〜３０の炭化水素、好ましくは炭素数８〜３０の炭化水素基を表わす］
【００３３】
なお、前記水酸基を有する４級アンモニウム塩（殺菌剤）の具体例としては、下記化２で示される４級アンモニウム塩を挙げることが出来る。
【００３４】
【化２】
0003989054.tif 000003
［但し、Ｒ1 は、一般に、炭素数３〜３０の炭化水素基、好ましくは炭素数８〜１８の炭化水素基を表わし、Ｒ2 、Ｒ3 、Ｒ4 は、同一若しくは異なって、一般に炭素数１〜３０の炭化水素基、好ましくは炭素数１〜８の炭化水素基、又はベンジル基を表わし、ｎは、一般に１〜６の整数、好ましくは１〜３の整数を表わす］
【００３５】
ところで、上記水酸基を有する４級アンモニウム塩としては、例えば、下記化３に示される反応に従って、トリアルキルアミン化合物と水酸化アルキルクロライド化合物とを反応せしめて合成したものを用いることが出来る。
【００３６】
【化３】
0003989054.tif 000004
［但し、Ｒ1 、Ｒ2 、Ｒ3 、Ｒ4 は、前記化２と同様である］
【００３７】
そして、前記重合性殺菌剤の使用量は、一般に、重合成分中、０．０１〜１０重量％とされ、好ましくは０．０１〜１重量％とされる。けだし、この重合性殺菌剤の使用量が０．０１重量％より少ない場合には、重合性殺菌剤を使用する効果が充分に得られ難くなるからであり、また、この重合性殺菌剤の使用量が１０重量％より多い場合には、それ以上の殺菌効果の向上が期待され難くなるばかりか、むしろコンタクトレンズ用洗浄材の強度を低下させ易くなるからである。
【００３８】
また、得られるコンタクトレンズ用洗浄材による水分の保持力を有利に向上せしめるために、その他の不飽和モノマーとして、前記重合性ノニオン系界面活性剤や架橋剤と共重合可能な親水性モノマー（以下、単に親水性モノマーという）を用いても、何等差支えなく、そのような親水性モノマーとしては、ヒドロキシエチル（メタ）アクリレート、ヒドロキシプロピル（メタ）アクリレート、ヒドロキシブチル（メタ）アクリレート、ジヒドロキシプロピル（メタ）アクリレート、ジヒドロキシブチル（メタ）アクリレート等の、ヒドロキシアルキル（メタ）アクリレート類；アミノエチル（メタ）アクリレート、Ｎ−メチルアミノエチル（メタ）アクリレート、Ｎ，Ｎ−ジメチルアミノエチル（メタ）アクリレート、２−ジメチルアミノエチル（メタ）アクリレート、２−ブチルアミノエチル（メタ）アクリレート等の、アミノアルキル（メタ）アクリレート類；（メタ）アクリルアミド、Ｎ−メチル（メタ）アクリルアミド、Ｎ−エチル（メタ）アクリルアミド、Ｎ−ヒドロキシエチル（メタ）アクリルアミド、Ｎ，Ｎ−ジメチル（メタ）アクリルアミド、Ｎ，Ｎ−ジエチル（メタ）アクリルアミド、Ｎ−エチル−Ｎ−アミノエチル（メタ）アクリルアミド等の、（メタ）アクリルアミド類；ジエチレングリコールモノ（メタ）アクリレート、トリエチレングリコールモノ（メタ）アクリレート、ジプロピレングリコールモノ（メタ）アクリレート等の、ポリグリコールモノ（メタ）アクリレート類；Ｎ−ビニルピロリドン、α−メチレン−Ｎ−メチルピロリドン、Ｎ−ビニルカプロラクタム、Ｎ−（メタ）アクリロイルピロリドン等の、ラクタム類；（メタ）アクリル酸；無水マレイン酸；フマル酸或いはその誘導体；ジメチルアミノスチレン、ヒドロキシスチレン等の親水性スチレン誘導体類；モルホリノメチル（メタ）アクリレート、モルホリノエチル（メタ）アクリレート等の、モルホリノアルキル（メタ）アクリレート類；メトキシジエチレングリコール（メタ）アクリレート；テトラヒドロフルフリル（メタ）アクリレート；４−ビニルピリジン；ビニルイミダゾール、Ｎ−ビニルピペリドン、Ｎ−ビニルピペリジン、Ｎ−ビニルサクシンイミド等の、ヘテロ環式Ｎ−ビニルモノマー；Ｎ−（メタ）アクリロイルピペリジン；Ｎ−（メタ）アクリロイルモルホリン等を挙げることが出来る。
【００３９】
もちろん、本発明に従うコンタクトレンズ用洗浄材の作用・効果が得られる範囲内で、前記親水性モノマー以外の疎水性モノマーを使用しても、何等差支えない。そして、そのような疎水性モノマーの具体例としては、メチル（メタ）アクリレート、エチル（メタ）アクリレート、プロピル（メタ）アクリレート、イソプロピル（メタ）アクリレート、ブチル（メタ）アクリレート、tert−ブチル（メタ）アクリレート、イソブチル（メタ）アクリレート、ペンチル（メタ）アクリレート、tert−ペンチル（メタ）アクリレート、ヘキシル（メタ）アクリレート、ヘプチル（メタ）アクリレート、オクチル（メタ）アクリレート、２−エチルヘキシル（メタ）アクリレート、ノニル（メタ）アクリレート、デシル（メタ）アクリレート、ドデシル（メタ）アクリレート、ステアリル（メタ）アクリレート、シクロペンチル（メタ）アクリレート、シクロヘキシル（メタ）アクリレート等の、直鎖状、分岐鎖状および環状のアルキル（メタ）アクリレート類；（メタ）アクリル酸ベンジル、（メタ）アクリル酸イソボルニル；スチレン、ペンタフルオロスチレン、メチルスチレン、トリメチルスチレン、トリフルオロメチルスチレン等の、疎水性スチレン誘導体類；２，２，２−トリフルオロエチル（メタ）アクリレート、１，１，１−トリフルオロ−２，２，２−トリフルオロエチル（メタ）アクリレート、トリフルオロエチル（メタ）アクリレート、テトラフルオロプロピル（メタ）アクリレート、ペンタフルオロプロピル（メタ）アクリレート、ヘキサフルオロイソプロピル（メタ）アクリレート、テトラフルオロ−tert−ペンチル（メタ）アクリレート、ヘキサフルオロブチル（メタ）アクリレート、ヘキサフルオロ−tert−ヘキシル（メタ）アクリレート、オクタフルオロペンチル（メタ）アクリレート、２，３，４，５，５，５−ヘキサフルオロ−２，４−ビス（トリフルオロメチル）ペンチル（メタ）アクリレート、ドデカフルオロヘプチル（メタ）アクリレート、２−ヒドロキシオクタフルオロ−６−トリフルオロメチルヘプチル（メタ）アクリレート、２−ヒドロキシドデカフルオロ−８−トリフルオロメチルノニル（メタ）アクリレート、２−ヒドロキシヘキサデカフルオロ−１０−トリフルオロメチルウンデシル（メタ）アクリレート等の、フッ素含有（メタ）アクリレート類；ペンタメチルジシロキサニルメチル（メタ）アクリレート、ペンタメチルジシロキサニルプロピル（メタ）アクリレート、メチルビス（トリメチルシロキシ）シリルプロピル（メタ）アクリレート、トリス（トリメチルシロキシ）シリルプロピル（メタ）アクリレート、モノ（メチルビス（トリメチルシロキシ）シロキシ）ビス（トリメチルシロキシ）シリルプロピル（メタ）アクリレート、トリス（メチルビス（トリメチルシロキシ）シロキシ）シリルプロピル（メタ）アクリレート、メチルビス（トリメチルシロキシ）シリルプロピルグリセリル（メタ）アクリレート、トリス（トリメチルシロキシ）シリルプロピルグリセリル（メタ）アクリレート、モノ（メチルビス（トリメチルシロキシ）シロキシ）ビス（トリメチルシロキシ）シリルプロピルグリセリル（メタ）アクリレート、トリメチルシリルエチルテトラメチルジシロキサ��ルプロピルグリセリル（メタ）アクリレート、トリメチルシリルメチル（メタ）アクリレート、トリメチルシリルプロピル（メタ）アクリレート、トリメチルシリルプロピルグリセリル（メタ）アクリレート、ペンタメチルジシロキサニルプロピルグリセリル（メタ）アクリレート、メチルビス（トリメチルシロキシ）シリルエチルテトラメチルジシロキサニルメチル（メタ）アクリレート、テトラメチルトリイソプロピルシクロテトラシロキサニルプロピル（メタ）アクリレート、テトラメチルトリイソプロピルシクロテトラシロキシビス（トリメチルシロキシ）シリルプロピル（メタ）アクリレート等の、シリコン含有（メタ）アクリレート類；トリス（トリメチルシロキシ）シリルスチレン、（ペンタメチル−３，３−ビス（トリメチルシロキシ）トリシロキサニル）スチレン、（ヘキサメチル−３−トリメチルシロキシトリシロキサニル）スチレン等の、シリコン含有スチレン誘導体；メトキシエチル（メタ）アクリレート、エトキシエチル（メタ）アクリレート等の、アルコキシ基含有（メタ）アクリレート類；ベンジル（メタ）アクリレート等の芳香環含有（メタ）アクリレート類；イタコン酸、クロトン酸、マレイン酸、フマル酸などの、アルキル基、フッ素含有アルキル基、シロキサニルアルキル基で置換されていても良いアルキルエステル類；グリシジル（メタ）アクリレート等を挙げることが出来る。
【００４０】
ところで、本発明に従うコンタクトレンズ用洗浄材を得るためには、上記した各種のモノマー成分からなる重合成分を共重合せしめればよく、そしてその重合操作には、一般的なラジカル重合法等の、従来から公知の各種の手法を採用することが出来る。
【００４１】
また、かかる重合操作においては、前記重合成分を構成する各モノマーの相溶性や重合性を増すために、適当な溶媒を用いて、溶液重合することが好ましく、本発明において、そのような溶液重合にて好ましく使用できる溶媒としては、水溶性溶媒であることが好ましいのであり、とりわけ溶液重合に都合の良い、沸点が約７０〜１００℃程度の、前記重合成分を溶かし得る極性溶媒を挙げることが出来る。そして、そのような溶媒の具体例としては、テトラヒドロフラン（ＴＨＦ）、プロパノール、エタノール、アセトニトリル等を挙げることが出来る。また、かかる溶媒の使用量は、特に限定はないが、例えば、分子中のアルキル鎖が長い重合性界面活性剤を使用する場合、重合成分を構成する他のモノマーと溶解しにくい傾向にあるため、好ましくは、前記重合成分の使用量の倍以上を使用するのが、適当となる。
【００４２】
なお、前記重合成分の重合を行なうに際して、得られるコンタクトレンズ用洗浄材の強度を向上せしめる等の目的により、補強材（フィラー）を含有せしめてもよい。そのような補強材の具体例としては、例えば不織布のようなものを挙げることが出来る。そして、本発明に従うコンタクトレンズ用洗浄材に補強材を含有せしめる方法としては、前記重合成分中に補強材を浸漬させてから、該重合成分を重合させる方法や、補強材中に前記重合成分を含浸せしめて、該重合成分を重合させる方法等が用いられ得る。
【００４３】
また、上記の如くして得られた、本発明に従うコンタクトレンズ用洗浄材は、含水性とされることが好ましい。何故なら、コンタクトレンズ用洗浄材中に水分が含有せしめられている場合には、それら水分が媒体となって、コンタクトレンズから落とされた汚れを有利に吸収することが出来るからであり、また、コンタクトレンズ用洗浄材が含水性であることによって、洗浄材に適度な柔軟性が付与されて、コンタクトレンズを洗浄する際に、洗浄を行ない易く、且つレンズを傷つける虞もなくなるからである。
【００４４】
なお、本発明に従うコンタクトレンズ用洗浄材に対して、含有せしめられる水分は、特に限定されるものではなく、例えば、生理食塩水や補涙液（人工涙液）等の液体が採用され得るものである。
【００４５】
そして、本発明に従うコンタクトレンズ用洗浄材の含水率は、一般に、１０％〜９０％の範囲とされることが望ましいのである。けだし、かかる含水率が１０％よりも小さい場合には、コンタクトレンズ用洗浄材の柔軟性が充分に付与されず、洗浄し難く、また汚れを吸収し難くなるからであり、また、かかる含水率が９０％よりも大きい場合には、コンタクトレンズ用洗浄材として充分な強度を保つことが困難となり、洗浄中に、コンタクトレンズ用洗浄材自体が破損して、用を為さなくなり易いからである。
【００４６】
さらに、本発明に従うコンタクトレンズ用洗浄材には、本発明の目的を阻害しない範囲において、前記水分以外の成分を含有せしめることも出来る。例えば、重合成分中に殺菌剤を使用しない場合には、通常の眼科分野で用いられる殺菌剤を、得られた本発明に従うコンタクトレンズ用洗浄材中に、後から含浸させてもよく、そのような殺菌剤としては、例えば、安息香酸、ソルビン酸、ホウ酸等が挙げられる。
【００４７】
また、前記コンタクトレンズ用洗浄材に対して含有せしめられる水分中に、前記殺菌剤以外の各種成分を溶解し、その得られた溶液を、本発明に従うコンタクトレンズ用洗浄材中に含浸させてもよく、そしてそのような各種成分としては、例えば、緩衝剤、塩類、増粘剤等を挙げることが出来る。
【００４８】
これらの各種成分のうち、緩衝剤は、本発明のコンタクトレンズ用洗浄材中に含まれる水分のｐＨ調整成分として用いられるものであり、そのような緩衝剤としては、眼科的に許容出来るもの、例えば、コンタクトレンズ用剤として使用を提案されているものであれば、如何なる緩衝剤をも使用することが出来る。その具体例としては、ホウ酸ナトリウム、テトラホウ酸ナトリウム、メタホウ酸ナトリウム、クエン酸ナトリウム、クエン酸、炭酸水素ナトリウム、トリス（ヒドロキシメチル）アミノメタン、リン酸塩緩衝剤（例えば、ＮａＨＰＯ4 、ＮａＨ2 ＰＯ4 、ＫＨ2 ＰＯ4 等）等を挙げることが出来る。そして、そのような緩衝剤の使用量は、通常、０．０５〜２．５重量％程度、好ましくは０．１〜１．５重量％程度である。
【００４９】
また、前記塩類は、本発明に従うコンタクトレンズ用洗浄材中に含まれる水分の張度調整成分として用いられるものであり、そのような塩類としては、眼科的に許容出来るもの、例えば、コンタクトレンズ用剤として使用を提案されているものであれば、如何なる塩類をも使用することが出来る。その具体例としては、塩化ナトリウム、塩化カリウム等を挙げることが出来る。なお、この塩類の使用量は、特に限定されないが、通常、正常涙液の浸透圧に略近づけることが出来るように、適宜調整して使用される。
【００５０】
さらに、前記増粘剤は、本発明におけるコンタクトレンズ用洗浄材中に含まれる水分の粘度調整成分として用いられ、最終的にコンタクトレンズ用洗浄材の使用感の向上等の目的で使用されるものである。この増粘剤としては、眼科的に許容出来るもの、例えば、コンタクトレンズ用剤として使用を提案されているものであれば、如何なる増粘剤をも使用することが出来る。そして、その具体例としては、メチルセルロース、カルボキシメチルセルロース、カルボキシエチルセルロース、ヒドロキシエチルセルロース、ヒドロキシプロピルセルロース等の、セルロース誘導体；グアーガム、ローカストビーンガム、クインスシードガム、タラガム、トラガカントガム、カラヤガム、キサンタンガム（ザンサンガム）、ウエランガム、ラムザンガム、カラギーナン、アラビアガム等の、ヘテロ多糖類等の種々のガム類；アルギン酸ナトリウム、アルギン酸アンモニウム、アルギン酸プロピレングリコールエステル等の、アルギン酸誘導体；カルボキシメチルスターチナトリウム、ヒドロキシエチルスターチ等の、スターチ誘導体；デキストリン；ペクチン；ゼラチン；ガゼイン；ポリビニルアルコール、ポリビニルピロリドン、ポリエチレンオキシド、ポリアクリル酸、ポリアクリル酸ナトリウム、ポリアクリルアミド等の、合成有機高分子化合物；Ｎ，Ｎ−ジメチルアミノエチル（メタ）アクリレート、２−メタクリロイルオキシエチルトリメチルアンモニウムクロリド等の塩、Ｎ，Ｎ−ジメチル−３−アミノプロピル（メタ）アクリレート、３−メタクリロイルオキシプロピルトリメチルアンモニウムクロリド等の塩、Ｎ，Ｎ−ジメチル−３−アミノ−（３−メチルブチル）（メタ）アクリレート、３−メタクリロイルオキシ−（３−メチルブチル）トリメチルアンモニウムクロリド等の塩、３−メタクリロイルオキシ−（２−ヒドロキシプロピル）−Ｎ，Ｎ，Ｎ−トリメチルアンモニウムクロリド等の塩、ジアリルジメチルアンモニウムクロリド等の塩、ビニルベンジルトリメチルアンモニウムクロリド等の塩、２−ビニルピリジン、４−ビニルピリジン、２−メチル−５−ビニルピリジン、２−メチル−５−ビニルピリジニウムクロリド等の塩、１−ビニルイダゾール、２−メチル−１−ビニルイダゾール、１−ビニルイミダゾリウムクロリド等の塩、２−メチル−１−ビニルイミダゾリウムクロリド等の塩等の、単独重合体及び共重合体；カチオン化でんぷん、カチオン化セルロース、アイオネン（ionene）重合体；カルボキシメチルセルロースナトリウム等の塩、カルボキシメチルヒドロキシエチルセルロースナトリウム等の塩、カルボキシメチルでんぷんナトリウム等の塩、カルボキシメチルヒドロキシエチルでんぷんナトリウム等の塩；（メタ）アクリル酸ナトリウム等の塩、ビニルスルホン酸ナトリウム等の塩、ｐ−スチレンスルホン酸ナトリウム等の塩、２−メタクリロイルオキシエチルスルホン酸ナトリウム等の塩、３−メタクリロイルオキシ−２−ヒドロキシピロピルスルホン酸ナトリウム等の塩、２−アクリルアミド−２−メチルプロパンスルホン酸ナトリウム等の塩、アリルスルホン酸ナトリウム等の塩、２−フォスファトエチルメタクリレートナトリウム等の塩等の、単独重合体及び共重合体を、挙げることが出来る。なお、この増粘剤の使用量は、通常、０．０１〜１０．０重量％程度、好ましくは０．０１〜３．０重量％程度である。
【００５１】
更にまた、本発明に従うコンタクトレンズ用洗浄材は、所定の固体形状を呈するものではあるが、その形状・形態は、特に限定されるものではなく、例えば、シート形状、プレート形状、スポンジ形状等の如何なる形状・形態も採用され得るものであり、所望する使用目的等により、適宜に選択されるものである。なお、コンタクトレンズ用洗浄材の使用の簡便性を考慮すると、シート形状とすることが好ましく、そのようなシート形状のコンタクトレンズ用洗浄材を得るためには、重合成分を重合する際に、シート状に流延して、重合と同時に成形したり、棒状等の適当な形状の重合体を得て、得られた重合体をスライスして、シート状にしたりすればよい。
【００５２】
そして、そのような本発明に従うコンタクトレンズ用洗浄材を使用するに際しては、該洗浄材がシート形状やスポンジ形状等の場合には、シート等を折り畳んで、指でコンタクトレンズを包みこむようにして擦ることにより、レンズの洗浄を行なうことが出来るが、洗浄材がスポンジ形状であれば、洗浄パフ（スポンジ）のような使用形態、即ちスポンジ状のコンタクトレンズ用洗浄材の上にコンタクトレンズを置き、コンタクトレンズを指でもって擦り洗いするというような方法を採用することが出来る。
【００５３】
また、本発明に従うコンタクトレンズ用洗浄材にあっては、使い捨てという使用形態を採用することも出来、そうすることによって、簡便性や携帯性において非常に優れたものとすることが出来る。
【００５４】
さらに、個々のコンタクトレンズ用洗浄材の包装形態を、レトルトパックに使用されるような密封可能な簡易包装とすると共に、包装したままコンタクトレンズ用洗浄材に滅菌処理等を施しておけば、コンタクトレンズ洗浄材中に殺菌剤を一切含まない、安全性の高い洗浄材を提供することも出来るのである。
【００５５】
【実施例】
以下に、本発明の代表的な実施例を示し、本発明を更に具体的に明らかにすることとするが、本発明が、そのような実施例の記載によって、何等の制約をも受けるものでないことは、言うまでもないところである。また、本発明には、以下の実施例の他にも、更には上記した具体的記述以外にも、本発明の趣旨を逸脱しない限りにおいて、当業者の知識に基づいて種々なる変更、修正、改良等を加え得るものであることが、理解されるべきである。
【００５６】
実施例  １
先ず、重合性ノニオン系界面活性剤としてのアクリロイルポリオキシエチレン（４０）セチルエーテル：６．０ｇと、架橋剤としてのポリオキシエチレン（１４）ジアクリレート：２．０ｇと、殺菌剤としてのアクリロイルセチルトリエチルアンモニウムクロライド：１．０ｇと、重合開始剤としてのアゾビスイソブチロニトリル：０．１ｇとを、反応溶媒としてのテトラヒドロフラン：２０ｍＬに溶解せしめた。次いで、この溶液を１００ｃｍ2 の不織布（補強材）に含浸せしめた後、脱酸素処理した容器に入れて、５０℃の温度で、８時間、熱重合させることにより、不織布で補強された、本発明に従うフィルム状のコンタクトレンズ用洗浄材を得た。この得られたフィルム状の洗浄材を、流水で１時間洗浄した後、縦３ｃｍ、横５ｃｍの短冊状に切り、それを更に５００ｍＬの生理食塩液中で８時間煮沸することによって、未重合モノマー及び溶媒を除去してから、生理食塩液中に保存した。
【００５７】
次いで、上記で得られたフィルム状の洗浄材に対して、以下の手順で、溶出物試験を行なった。即ち、先ず、１５０ｍＬの蒸留水を入れた、２００ｍＬの共栓付き三角フラスコを用意し、これに、室温で風乾した前記フィルム状の洗浄材：３．００ｇを、正確に秤取して入れた。また、対照として、蒸留水１５０ｍＬを入れただけの２００ｍＬの共栓付き三角フラスコを別に用意した。次いで、それぞれの三角フラスコを１００℃の温度条件で、３０分間、熱還流した後、室温まで冷却して、試料溶液と対照溶液を得た。そして、そのそれぞれから１０ｍＬずつを採取して、それに、ホールピペットを用いて、０．０１Ｎ過マンガン酸カリウム溶液：５０ｍＬと１０％希硫酸：１．０ｍＬとを加えてから、３分間煮沸し、室温まで冷却した。冷却後、それぞれの溶液に、０．１±０．０５ｇとなるように１ｍｇ単位まで秤量したヨウ化カリウムを加え、更に５滴のでんぷん溶液を加えて、よく混合した後、得られた溶液を０．０１Ｎチオ硫酸ナトリウムで滴定し、次式を用いて、溶出物により消費された過マンガン酸カリウム溶液の量を下記式１により求めたところ、０．０１Ｎ過マンガン酸カリウム溶液としての消費量は２．０ｍＬ以下であった。
【００５８】
溶出物により消費された過マンガン酸カリウム溶液の量（ｍＬ）
＝（Ｂ−Ｓ）×Ｔ                              ・・・（式１）
［但し、Ｂ：対照溶液を滴定するのに要したチオ硫酸ナトリウム溶液の量（ｍＬ）
Ｓ：試料溶液を滴定するのに要したチオ硫酸ナトリウム溶液の量（ｍＬ）
Ｔ：０．０１Ｎチオ硫酸ナトリウムの力価］
【００５９】
実施例  ２
重合性ノニオン系界面活性剤としてのアクリロイルポリオキシエチレン（２０）ノニルフェニルエーテル：６．０ｇと、架橋剤としてのポリオキシエチレン（９）ジアクリレート：２．０ｇと、重合開始剤としてのアゾビスイソブチロニトリル：０．１ｇとを、反応溶媒としてのテトラヒドロフラン：２０ｍＬに溶解せしめ、以下、実施例１と同様にして、不織布で補強された、本発明に従うフィルム状のコンタクトレンズ用洗浄材を得た。その後、得られたフィルム状の洗浄材を１枚ずつ加熱レトルト滅菌（レトルト容器に入れ、密封した後、加熱滅菌）した。そして、前記実施例１と同様にして、溶出物により消費された過マンガン酸カリウム溶液の量を求めたところ、０．０１Ｎ過マンガン酸カリウム溶液としての消費量は２．０ｍＬ以下であった。
【００６０】
実施例  ３
重合性ノニオン系界面活性剤としてのアクリロイルポリオキシエチレン（２０）２級アルキルエーテル：２．０ｇ及びアクリロイルポリオキシエチレン（２０）セチルエーテル：４．０ｇと、架橋剤としてのポリオキシエチレン（９）ジアクリレート：１．０ｇと、殺菌剤としてのアクリロイルオキシセチルピリジニウムブロマイド：１．０ｇと、重合開始剤としてのアゾビスイソブチロニトリル：０．１ｇとを、反応溶媒としてのテトラヒドロフラン：２０ｍＬに溶解せしめ、以下、実施例１と同様にして、不織布で補強された、本発明に従うフィルム状のコンタクトレンズ用洗浄材を得た。そして、前記実施例１と同様にして、溶出物により消費された過マンガン酸カリウム溶液の量を求めたところ、０．０１Ｎ過マンガン酸カリウム溶液としての消費量は２．０ｍＬ以下であった。
【００６１】
実施例  ４
重合性ノニオン系界面活性剤としてのアクリロイルポリオキシエチレン（３０）セチルエーテル：６．０ｇ、架橋剤としてのポリオキシエチレン（９）ジアクリレート：２．０ｇと、殺菌剤としてのドデシルジメチルエチルアクリレートアンモニウムブロマイド：１．０ｇと、親水性モノマーとしてのヒドロキシエチルアクリレート：０．５ｇと、重合開始剤としての過硫酸カリウム：０．１ｇを反応溶媒としての蒸留水：２０ｍＬに溶解せしめ、以下、実施例１と同様にして、不織布で補強された、本発明に従うフィルム状のコンタクトレンズ用洗浄材を得た。そして、前記実施例１と同様にして、溶出物により消費された過マンガン酸カリウム溶液の量を求めたところ、０．０１Ｎ過マンガン酸カリウム溶液としての消費量は２．０ｍＬ以下であった。
【００６２】
実施例  ５
重合性ノニオン系界面活性剤としてのアクリロイルポリオキシエチレン（４０）ドデシルエーテル：２０．０ｇと、架橋剤としてのポリオキシエチレン（１４）ジアクリレート：１０．０ｇと、殺菌剤としてのアクリロイルオキシセチルピリジニウムブロマイド：５．０ｇと、親水性重合成分としてのヒドロキシエチルアクリレート：２．０ｇと、重合開始剤としてのアゾビスイソブチロニトリル：０．５ｇとを、反応溶媒としてのテトラヒドロフラン：１００ｍＬに溶解せしめた。次いで、この溶液を、管状の重合容器（管径：５０ｍｍφ、長さ１００ｍｍ）に詰めた脱脂綿中に含浸せしめ、脱酸素処理した後、５０℃の温度条件で、８時間熱重合した。そして、得られた重合体から、未重合モノマー及び溶媒を除去するため、得られた重合体を大量の蒸留水中に３日間浸漬し、蒸留水置換した。その後、含水した重合体を、厚さ１ｍｍで輪切りにスライスし、得られた本発明に従うフィルム状の洗浄材を、５００ｍＬの生理食塩水中で８時間煮沸し、その後、生理食塩水中に保存した。そして、前記実施例１と同様にして、溶出物により消費された過マンガン酸カリウム溶液の量を求めたところ、０．０１Ｎ過マンガン酸カリウム溶液としての消費量は２．０ｍＬ以下であった。
【００６３】
実施例  ６
重合性ノニオン系界面活性剤としてのアクリロイルポリオキシエチレン（４０）セチルエーテル：２０．０ｇと、架橋剤としてのポリオキシエチレン（１４）ジアクリレート：１０．０ｇと、殺菌剤としてのＮ−ドデシル−Ｎ，Ｎ−ジメチル−Ｎ−（メタクリロルオキシエチル）アンモニウムブロマイド：５．０ｇと、親水性重合成分としてのヒドロキシエチルアクリレート：２．０ｇと、重合開始剤としての過硫酸カリウム：０．５ｇとを、反応溶媒としての蒸留水：１００ｍＬに溶解せしめ、以下、前記実施例５と同様にして、脱脂綿にて補強された、本発明に従うフィルム状のコンタクトレンズ用洗浄材を得た。そして、前記実施例１と同様にして、溶出物により消費された過マンガン酸カリウム溶液の量を求めたところ、０．０１Ｎ過マンガン酸カリウム溶液としての消費量は２．０ｍＬ以下であった。
【００６４】
実施例  ７
重合性ノニオン系界面活性剤としてのアクリロイルポリオキシエチレン（４０）セチルエーテル：６．０ｇと、架橋剤としてのポリオキシエチレン（１４）ジアクリレート：２．０ｇと、重合性殺菌剤としてのアクリロイルセチルトリエチルアンモニウムクロライド：１．０ｇと、光重合開始剤としてのダロキュア１１７３（登録商標。メルク社製。化学名：フェニル−２−ヒドロキシ−２−プロピルケトン）：０．５ｇとを、反応溶媒としてのプロパノール：１５ｍＬに溶解せしめた。次いで、この溶液を１００ｃｍ2 の不織布（補強材）に含浸せしめた後、脱酸素処理した容器に入れて、３０℃で３０分間、紫外線照射した。更に、溶媒を蒸発させ、重合を完結するために、７０℃で３時間、熱処理を施し、不織布で補強された、本発明に従うフィルム状のコンタクトレンズ用洗浄材を得た。この得られたフィルム状の洗浄材を、流水で１時間洗浄した後、縦３ｃｍ、横５ｃｍの短冊状に切り、それを更に５００ｍＬの生理食塩水中で８時間煮沸して、未重合モノマー及び溶媒を除去してから、生理食塩水中に保存した。そして、前記実施例１と同様にして、溶出物により消費された過マンガン酸カリウム溶液の量を求めたところ、０．０１Ｎ過マンガン酸カリウム溶液としての消費量は２．０ｍＬ以下であった。
【００６５】
実施例  ８
重合性ノニオン系界面活性剤としてのアクリロイルポリオキシエチレン（２０）ノニルフェニルエーテル：６．０ｇと、架橋剤としてのポリオキシエチレン（９）ジアクリレート：２．０ｇと、光重合開始剤としてのダロキュア１１７３：０．５ｇとを、反応溶媒としてのｎ−ヘキサノール：１５ｍＬに溶解せしめ、以下、実施例７と同様にして、不織布で補強された、本発明に従うフィルム状のコンタクトレンズ用洗浄材を得た。その後、得られたフィルム状の洗浄材を１枚ずつ加熱レトルト滅菌した。そして、前記実施例１と同様にして、溶出物により消費された過マンガン酸カリウム溶液の量を求めたところ、０．０１Ｎ過マンガン酸カリウム溶液としての消費量は２．０ｍＬ以下であった。
【００６６】
実施例  ９
重合性ノニオン系界面活性剤としてのアクリロイルポリオキシエチレン（２０）２級アルキルエーテル：２．０ｇ及びアクリロイルポリオキシエチレン（２０）セチルエーテル：４．０ｇと、架橋剤としてのポリオキシエチレン（９）ジアクリレート：１．０ｇと、重合性殺菌剤としてのアクリロイルオキシセチルピリジニウムブロマイド：１．０ｇと、光重合開始剤としてのダロキュア１１７３：０．５ｇとを、反応溶媒としてのｎ−ヘキサノール：１５ｍＬに溶解せしめ、以下、実施例７と同様にして、不織布で補強された、本発明に従うフィルム状のコンタクトレンズ用洗浄材を得た。そして、前記実施例１と同様にして、溶出物により消費された過マンガン酸カリウム溶液の量を求めたところ、０．０１Ｎ過マンガン酸カリウム溶液としての消費量は２．０ｍＬ以下であった。
【００６７】
実施例  １０
重合性ノニオン系界面活性剤としての両末端をメタクリル化したポリオキシエチレン−ポリオキシプロピレンブロックポリマー（以下、プロノン２０４ジメタクリレートという）：５．０ｇ、親水性モノマーとしてのジメチルアクリルアミド（以下、ＤＭＡＡという）：２５．０ｇ、疎水性モノマーとしてのラウリルメタクリレート（以下、ＬＭＡという）：７０．０ｇ、架橋剤としてのエチレングリコールジメタクリレート（以下、ＥＤＭＡという）：０．１ｇ、及び重合性殺菌剤としてのトリメチルエチルメタクリレートアンモニウムクロライド（以下、ＴＥＭＡＣという）：０．５ｇと共に、重合開始剤としての２，２′−アゾビス（２，４−ジメチルバレロニトリル）（以下、Ｖ−６５という）：０．１ｇを、反応溶媒としてのプロパノール：１５ｍＬに溶解せしめた。次いで、この溶液を、２枚のガラス板の間に弗素樹脂製枠体を挟んで形成された５ｃｍ×１０ｃｍの大きさの密閉空間（厚さ：５ｍｍ）内に収容して、５０℃の温度で、８時間、熱重合させることにより、本発明に従うフィルム状のコンタクトレンズ用洗浄材を得た。この得られたフィルム状の洗浄材を、流水で１時間洗浄した後、縦３ｃｍ、横５ｃｍの短冊状に切り、それを更に５００ｍＬの生理食塩液中で８時間煮沸することによって、未重合モノマー及び溶媒を除去してから、生理食塩液中に保存した。そして、前記実施例１と同様にして、溶出物により消費された過マンガン酸カリウム溶液の量を求めたところ、０．０１Ｎ過マンガン酸カリウム溶液としての消費量は２．０ｍＬ以下であった。
【００６８】
実施例  １１
重合性ノニオン系界面活性剤としてのメタクリロイルポリオキシエチレン（２０）ラウリルエーテル：５．０ｇ、親水性モノマーとしてのＤＭＡＡ：２５．０ｇ、疎水性モノマーとしてのＬＭＡ：７０．０ｇ、架橋剤としてのＥＤＭＡ：０．１ｇ、及び重合性殺菌剤としてのＴＥＭＡＣ：０．５ｇと共に、重合開始剤としてのＶ−６５：０．１ｇを、反応溶媒としてのプロパノール：１５ｍＬに溶解せしめ、以下、実施例１０と同様にして、本発明に係るフィルム状のコンタクトレンズ用洗浄材を得た。そして、前記実施例１と同様にして、溶出物により消費された過マンガン酸カリウム溶液の量を求めたところ、０．０１Ｎ過マンガン酸カリウム溶液としての消費量は２．０ｍＬ以下であった。
【００６９】
実施例  １２
重合性ノニオン系界面活性剤としてのプロノン２０４ジメタクリレート：１０．０ｇ、親水性モノマーとしてのＤＭＡＡ：１５．０ｇ及びＮ−ビニルピロリドン（以下、Ｎ−ＶＰという）：１５．０ｇ、疎水性モノマーとしての２−エチルヘキシルメタクリレート：６０．０ｇ、架橋剤としてのＥＤＭＡ：０．１ｇ、重合性殺菌剤としてのＴＥＭＡＣ：０．５ｇ、光重合開始剤としてのダロキュア１１７３：０．１ｇを、反応溶媒としてのプロパノール：１５ｍＬに溶解せしめた。次いで、この溶液を、実施例１０と同様にして形成された２枚のガラス板間の密閉空間（厚さ：５ｍｍ）内に入れて、３０℃で３０分間、紫外線照射して、重合せしめた。更に溶媒を蒸発させ、重合を完結するために、７０℃で３時間、熱処理を施し、本発明に従うフィルム状のコンタクトレンズ用洗浄材を得た。この得られたフィルム状の洗浄材を、流水で１時間洗浄した後、縦３ｃｍ、横５ｃｍの短冊状に切り、それを更に５００ｍＬの生理食塩液中で８時間煮沸することによって、未重合モノマー及び溶媒を除去してから、生理食塩液中に保存した。そして、前記実施例１と同様にして、溶出物により消費された過マンガン酸カリウム溶液の量を求めたところ、０．０１Ｎ過マンガン酸カリウム溶液としての消費量は２．０ｍＬ以下であった。
【００７０】
実施例  １３
重合性ノニオン系界面活性剤としてのメタクリロイルポリオキシエチレン（６）オクチルフェニルエーテル：１０．０ｇ、親水性モノマーとしてのＮ−ＶＰ：３０．０ｇ、疎水性モノマーとしてのＬＭＡ：６０．０ｇ、架橋剤としてのＥＤＭＡ：０．１ｇ、重合性殺菌剤としてのＴＥＭＡＣ：０．５ｇ、光重合開始剤としてのダロキュア１１７３：０．１ｇを、反応溶媒としてのプロパノール：１５ｍＬに溶解せしめ、実施例１２と同様にして、本発明に従うフィルム状のコンタクトレンズ用洗浄材を得た。そして、前記実施例１と同様にして、溶出物により消費された過マンガン酸カリウム溶液の量を求めたところ、０．０１Ｎ過マンガン酸カリウム溶液としての消費量は２．０ｍＬ以下であった。
【００７１】
実施例  １４
重合性ノニオン系界面活性剤としてのプロノン２０４ジメタクリレート：１０．０ｇ、親水性モノマーとしてのヒドロキシエチルメタクリレート：４０．０ｇ、疎水性モノマーとしてのＬＭＡ：５０．０ｇ、架橋剤としてのＥＤＭＡ：０．１ｇ、光重合開始剤としてのダロキュア１１７３：０．１ｇを、反応溶媒としてのプロパノール：１５ｍＬに溶解せしめ、以下、実施例１２と同様にして、本発明に従うフィルム状のコンタクトレンズ用洗浄材を得た。その後、得られたフィルム状の洗浄材を１枚ずつ加熱レトルト滅菌した。そして、前記実施例１と同様にして、溶出物により消費された過マンガン酸カリウム溶液の量を求めたところ、０．０１Ｎ過マンガン酸カリウム溶液としての消費量は２．０ｍＬ以下であった。
【００７２】
実施例  １５
重合性ノニオン系界面活性剤としてのプロノン２０４ジメタクリレート：５．０ｇ、親水性モノマーとしてのＤＭＡＡ：２５．０ｇ、疎水性モノマーとしてのＬＭＡ：７０．０ｇ、架橋剤としてのＥＤＭＡ：０．１ｇ、光重合開始剤としてのダロキュア１１７３：０．１ｇを、反応溶媒としてのプロパノール：１５ｍＬに溶解せしめ、以下、実施例１２と同様にして、本発明に従うフィルム状のコンタクトレンズ用洗浄材を得た。その後、得られたフィルム状の洗浄材を１枚ずつ加熱レトルト滅菌した。そして、前記実施例１と同様にして、溶出物により消費された過マンガン酸カリウム溶液の量を求めたところ、０．０１Ｎ過マンガン酸カリウム溶液としての消費量は２．０ｍＬ以下であった。
【００７３】
実施例  １６
重合性ノニオン系界面活性剤としてのプロノン２０４ジメタクリレート：５．０ｇ、親水性モノマーとしてのＤＭＡＡ：２５．０ｇ、疎水性モノマーとしてのＬＭＡ：７０．０ｇ、架橋剤としてのＥＤＭＡ：０．１ｇ、及び重合性殺菌剤としてのＴＥＭＡＣ：０．５ｇと共に、重合開始剤としてのＶ−６５：０．１ｇを、反応溶媒としてのプロパノール：１５ｍＬに溶解せしめ、以下、実施例１と同様にして、不織布で補強された、本発明に従うフィルム状のコンタクトレンズ用洗浄材を得た。そして、前記実施例１と同様にして、溶出物により消費された過マンガン酸カリウム溶液の量を求めたところ、０．０１Ｎ過マンガン酸カリウム溶液としての消費量は２．０ｍＬ以下であった。
【００７４】
実施例  １７
重合性ノニオン系界面活性剤としてのメタクリロイルポリオキシエチレン（６）オクチルフェニルエーテル：１０．０ｇ、親水性モノマーとしてのＮ−ＶＰ：３０．０ｇ、疎水性モノマーとしてのＬＭＡ：６０．０ｇ、架橋剤としてのＥＤＭＡ：０．１ｇ、重合性殺菌剤としてのＴＥＭＡＣ：０．５ｇ、光重合開始剤としてのダロキュア１１７３：０．１ｇを、反応溶媒としてのプロパノール：１５ｍＬに溶解せしめ、以下、実施例７と同様にして、不織布で補強された、本発明に従うフィルム状のコンタクトレンズ用洗浄材を得た。そして、前記実施例１と同様にして、溶出物により消費された過マンガン酸カリウム溶液の量を求めたところ、０．０１Ｎ過マンガン酸カリウム溶液としての消費量は２．０ｍＬ以下であった。
【００７５】
実施例  １８
重合性ノニオン系界面活性剤としてのプロノン２０４ジメタクリレート：５．０ｇ、親水性モノマーとしてのＤＭＡＡ：２５．０ｇ、疎水性モノマーとしてのＬＭＡ：７０．０ｇ、架橋剤としてのＥＤＭＡ：０．１ｇ、光重合開始剤としてのダロキュア１１７３：０．１ｇを、反応溶媒としてのプロパノール：１５ｍＬに溶解せしめ、以下、実施例７と同様にして、不織布で補強された、本発明に従うフィルム状のコンタクトレンズ用洗浄材を得た。その後、得られたフィルム状の洗浄材を１枚ずつ加熱レトルト滅菌した。そして、前記実施例１と同様にして、溶出物により消費された過マンガン酸カリウム溶液の量を求めたところ、０．０１Ｎ過マンガン酸カリウム溶液としての消費量は２．０ｍＬ以下であった。
【００７６】
これら実施例１〜１８の結果から明らかなように、溶出物による過マンガン酸カリウム溶液の消費量が、２．０ｍＬ以下であるところから、本発明に従うコンタクトレンズ用洗浄材にあっては、溶出物を殆ど生じないことが確認されたのである。より詳細には、一般に、コンタクトレンズ用洗浄材から、その構成成分である有機化合物が溶出している場合には、有機物を酸化するために、過マンガン酸カリウムが消費されることとなるのであるが、実施例１〜１８においては、過マンガン酸カリウムが殆ど消費されていないところから、本発明に従うコンタクトレンズ用洗浄材にあっては、その構成成分が溶出し難いものであることが確認されたのである。
【００７７】
実施例  １９
次に、本発明に従うコンタクトレンズ用洗浄材を用いて、実際のコンタクトレンズの汚れに対する洗浄効果を調べた。即ち、先ず、２種類のコンタクトレンズ（スーパーＥＸ、ソフトＳ；何れも、株式会社メニコン製）を、それぞれ１８０枚ずつ用意し、それらを終日装着した後、それぞれ１０枚ずつを、前記実施例１〜１８で得られた、本発明に従うコンタクトレンズ用洗浄材を用いて、擦り洗いした後、生理食塩液で濯いでから、実体顕微鏡にて観察した。その結果、洗浄前のレンズ表面と洗浄後のレンズ表面とを比較して、どのレンズも油脂等の汚れが除去されていたところから、本発明に従うコンタクトレンズ用洗浄材が、強力な洗浄力を有しているものであることが確認された。
【００７８】
実施例  ２０
また、本発明に従うコンタクトレンズ用洗浄材を用いてレンズを洗浄するに際して、レンズに対する影響を調べた。先ず、４種類のコンタクトレンズ（スーパーＥＸ、メニコンハード、メニコンソフトＳ、ソフトＭＡ；何れも、株式会社メニコン製）をそれぞれ３６枚ずつ用意して、その内、２枚ずつを用いて、前記実施例１〜１８で得られた、本発明に従うコンタクトレンズ用洗浄材を用いて、１０分間、擦り洗いを行なった。擦り洗いの終了の後、生理食塩液でレンズを濯いでから、実体顕微鏡でレンズの傷の有無を確認したところ、レンズは傷付かず、またレンズの規格にも問題は生じていなかった。従って、本発明に従うコンタクトレンズ用洗浄材を用いてコンタクトレンズを洗浄しても、レンズを傷つけることもなく、変形させることもないことが確認された。
【００７９】
【発明の効果】
以上の説明より明らかなように、本発明に従うコンタクトレンズ用洗浄材によれば、極めて簡便にコンタクトレンズの洗浄を行なうことが出来、しかも強力な洗浄力及び優れた携帯性が有利に発揮され得るものであって、特に、ソフトコンタクトレンズや酸素透過性コンタクトレンズの洗浄に好適に用いることが出来るのである。
【００８０】
また、本発明に従うコンタクトレンズ用洗浄材は、ノニオン系界面活性剤が重合体中に結合含有せしめられているところから、それ自体が洗浄剤となって、洗浄効果を効果的に発揮すると共に、該ノニオン系界面活性剤が溶出してくる虞も全くない特徴を有しているのである。
【００８１】
さらに、コンタクトレンズ用洗浄材中に、殺菌剤が結合含有せしめられる場合には、優れた殺菌効果が発揮されるだけでなく、殺菌剤が洗浄材から溶出して、コンタクトレンズに含浸して蓄積されたり、眼に悪影響を及ぼすようなことが、全く回避され得るのである。しかも、そのような殺菌剤が含有結合せしめられた洗浄材は、それ自身で抗菌性を有するところから、優れた保存性が発揮され得ることとなるのである。
【００８２】
更にまた、本発明に従うコンタクトレンズ用洗浄材にあっては、特に水分が含有せしめられ、含水ゲル状態とされている場合には、レンズから落とした汚れを内部に有利に吸蔵し得るので、コンタクトレンズに対して汚れが再付着することが効果的に解消されるのである。
【００８３】
加えて、本発明に従うコンタクトレンズ用洗浄材は、軟質であり、好ましくは含水性とされるところから、それを用いてコンタクトレンズを洗浄しても、コンタクトレンズ素材を傷付ける恐れも生じ難いのである。
【００８４】
そして、本発明に従うコンタクトレンズ用洗浄材は、直ちに使用することの出来る洗浄システムを構成するものであり、仮に、従来からの適当な洗浄剤や洗浄装置、更には電源がない状況下において、唐突に洗浄が必要になった場合でも、そのようなコンタクトレンズ用洗浄材さえあれば、すぐさま洗浄を行なうことが可能となる特徴を発揮するものである。